(57)【要約】【課題】  本発明は、塩化ビニル系樹脂の優れた性質を低下することなく、外観に優れた塩化ビニル系樹脂成形体を成形安定性よく安価に製造することのできる製造方法を提供する。【解決手段】  押出機で塩化ビニル系樹脂を溶融押出成形する際に、ガスボンベから、ベント注入口を通って押出機に、窒素ガスを０．１〜４ＭＰａの注入圧力で、好ましくは０．３〜３ＭＰａの注入圧力で、塩化ビニル系樹脂１００重量部に対し０．０５〜１．０重量部、好ましくは０．０７〜０．５重量部注入し、溶融した塩化ビニル系樹脂に外部滑剤的な作用を与えて成形安定性よく押出成形することを特徴とする塩化ビニル系樹脂成形体の製造方法。【選択図】  図１
2005119087.tif 000002
【特許請求の範囲】
【請求項１】
押出機で塩化ビニル系樹脂を押出成形する際に、押出機に窒素ガスを０．１〜４ＭＰａ
の注入圧力で、塩化ビニル系樹脂１００重量部に対し０．０５〜１．０重量部注入するこ
とを特徴とする塩化ビニル系樹脂成形体の製造方法。
【発明の詳細な説明】
【技術分野】
【０００１】
本発明は、塩化ビニル系樹脂成形体の製造方法に関し、特に押出機による塩化ビニル系
樹脂成形体の製造方法に関する。
【背景技術】
【０００２】
従来から塩化ビニル系樹脂成形体は、機械的強度、耐候性、耐薬品性等において優れた
性質を有しており、他のプラスチック材料と比較しても安価であることから建築部材、管
工機材、住宅資材等に幅広く用いられている。
【０００３】
塩化ビニル系樹脂を成形加工する一般的な方法の一つとして押出成形があり、大量生産
するために、長期の成形安定性が求められているが、金型出口からの塩化ビニル系樹脂の
吐出バランスが変化して加工製品の寸法精度が低下して成形不良品が発生したり、塩化ビ
ニル系樹脂が成形ラインの途中で詰まってしまい成形トラブルが発生する等の問題があっ
た。
【０００４】
上記の吐出バランスの変化や成形ラインの目詰まり等の流れ変動を引き起こす原因とし
ては、ビルドアップ等の金型流路表面への付着、熱分解による塩化ビニル系樹脂の流れ特
性変化、成形条件（樹脂温度、金型温度、押出量）の変動等を挙げることができ、これら
の問題を解決するため、塩化ビニル系樹脂には、各種配合剤が配合されている。
【０００５】
ビルドアップの付着を防止する塩化ビニル系樹脂組成物としては、例えば、塩化ビニル
系樹脂に、（ａ）鉛白、塩基性亜硫酸鉛、三塩基性硫酸鉛、二塩基性亜燐酸鉛、二塩基性
フタル酸鉛、三塩基性マレイン酸鉛、二塩基性ステアリン酸鉛及びステアリン酸鉛からな
る群より選ばれる１以上の鉛化合物、（ｂ）塩基性亜硫酸亜燐酸鉛及び（ｃ）金属石鹸が
配合されてなることを特徴とする塩化ビニル系樹脂組成物が提案されている（例えば、特
許文献１参照。）。
【特許文献１】特開平１０−２９８３８３号公報
【０００６】
又、熱分解による流れ特性変化を防止する塩化ビニル系樹脂組成物としては、例えば、
塩化ビニル系樹脂に素練り促進剤及び珪酸鉛を含有せしめてなる塩化ビニル系樹脂組成物
が提案されている（例えば、特許文献２参照。）。
【特許文献２】特開平１０−２１９０５８号公報
【０００７】
更に、成形条件の変動を防止する塩化ビニル系樹脂組成物としては、例えば、塩化ビニ
ル系樹脂１００重量部に、分子量が１，５００〜３，０００、酸価０．５〜３ｍＫＯＨｇ
／ｇの酸化ポリエチレンワックス０．１〜１重量部と、分子量が１，０００〜５，０００
、酸価１０〜３０ｍＫＯＨｇ／ｇの酸化ポリエチレンワックス０．３〜２重量部と、エス
テル系ワックス０．１〜１重量部とを配合してなる、ＪＩＳＫ７１９９に準拠して、測定
温度１９０℃かつ剪断速度５０〜３００ｓ-1の領域で測定した、その溶融粘度特性カーブ
（見かけ粘度）が、その溶融粘度特性カーブを下記式（１）で近似したときに、この式（
１）中のＢの値が−０．４〜０となるものであることを特徴とする塩化ビニル系樹脂組成
物、
Ｙ＝Ａ・ＸB （１）
［式（１）中、Ｙは粘度（Ｐａ・ｓ）、Ｘは剪断速度（ｓ-1）、Ａは剪断速度が１ｓ-1の
ときの粘度、Ｂは剪断速度変化に対する粘度変化の度合いを表す係数をそれぞれ示す。］
が提案されている（例えば、特許文献３参照。）。
【特許文献３】特開２００１−２７９０４１号公報
【０００８】
しかし、雨樋、デッキ材、プラスチックサッシ等の異型押出成形においては、金型内で
の樹脂の流れが複雑であり、成形条件（樹脂温度、金型温度、押出量）の変化により流動
バランスが大きく変動し、樹脂の偏流や目詰まり等の成形トラブルが発生するので、成形
加工時の溶融樹脂と押出機の金属面との滑り効果を向上させるために、外部滑剤が添加さ
れているが、添加量が少ないと滑り効果を向上せず、得られた成形体の外観が悪くなり、
多くなると長期間押出をした際にビルドアップが発生したり、耐熱性が低下するという欠
点があり、又、コストが高くなるという欠点があった。
【０００９】
一方、上記各問題点を改良する押出装置としては、例えば、難成形材料に対して超臨界
流体を注入して溶融・混練・混合するための溶融・混練・混合装置（Ｅ1 ）と、前記溶融
・混練・混合装置から吐出された溶融難成形材料より含浸された超臨界流体をガス化させ
て除去するためのベント口を有するタンク（１１）と、前記タンクにより超臨界流体が除
去された溶融難成形材料を押出成形するための押出成形機（Ｅ2 ）とを備えた超臨界流体
を利用した混練・混合押出成形装置であって、前記溶融・混練・混合装置は、上流側から
下流側へ順次、輸送部、溶融部、混練・混合部および排出部を備え、前記混練・混合部に
対応する部位に超臨界流体注入口（７）を有するとともに前記混練・混合部の上流側に逆
流防止手段（６）を有する二軸スクリュ式押出機（１）と、前記排出部に吸込側が接続さ
れたギヤポンプ（５）と、一端が前記ギヤポンプの吐出側に接続されているとともに他端
が前記タンクの上方部に接続された吐出管路（８）と、前記吐出管路に介在された前記ギ
ヤポンプの吐出圧力を制御するための圧力調整弁（９）とを備えたことを特徴とする超臨
界流体を利用した混練・混合押出成形装置が提案されている（例えば、特許文献４参照。
）。
【特許文献４】特開２００２−２７３７７７号公報
【００１０】
上記混練・混合押出成形装置は、超臨界流体を利用した物であるが、超臨界流体を樹脂
に十分含浸させるために高圧制御ができる特殊な装置を必要とするため、高価であり、従
来の押出機を使用できず新しく設備投資が必要となってしまうという問題があった。
【発明の開示】
【発明が解決しようとする課題】
【００１１】
本発明の目的は、上記の問題点に鑑み、塩化ビニル系樹脂の優れた性質を低下すること
なく、外観に優れた塩化ビニル系樹脂成形体を成形安定性よく安価に製造することのでき
る製造方法を提供することにある。
【課題を解決するための手段】
【００１２】
本発明の塩化ビニル系樹脂成形体の製造方法は、押出機で塩化ビニル系樹脂を押出成形
する際に、押出機に窒素ガスを０．１〜４ＭＰａの注入圧力で、塩化ビニル系樹脂１００
重量部に対し０．０５〜１．０重量部注入することを特徴とする。
【００１３】
本発明で使用される塩化ビニル系樹脂は、塩化ビニル単独重合体または塩化ビニルを主
成分（５０重量％以上）とし、塩化ビニルモノマーと共重合可能なモノマーや重合体との
共重合体、及びこれらの後塩素化物が挙げられる。これらは単独で用いられても良く、２
種類以上併用して用いても良い。
【００１４】
上記塩化ビニルモノマーと共重合可能なモノマーとしては、例えば、エチレン、プロピ
レン、ブチレン等のα−オレフィン類；プロピオン酸ビニル等のビニルエステル類；エチ
ルビニルエーテル、ブチルビニルエーテル等のビニルエーテル類；メチル（メタ）アクリ
レート、ブチル（メタ）アクリレート、ヒドロキシエチル（メタ）アクリレート等の（メ
タ）アクリレート類；スチレン、α−メチルスチレン等の芳香族ビニル類；フッ化ビニル
、フッ化ビニリデン、塩化ビニリデン等のハロゲン化ビニル類；Ｎ−フェニルマレイミド
、Ｎ−シクロヘキシルマレイミド等のＮ−置換マレイミド類等が挙げられる。これらのそ
の他の共重合性モノマーは、単独で用いられても良いし、２種類以上が併用されても良い
。
【００１５】
又、上記塩化ビニルモノマーと共重合可能な重合体としては、例えば、アルキル（メタ
）アクリレートモノマーなどからなるアクリル系共重合体等が挙げられ、これらのその他
の共重合性重合体は、単独で用いられても良いし、２種類以上が併用されても良い。
尚、ここで言う（メタ）アクリレートとはアクリレート又はメタクリレートを意味する
。
【００１６】
塩化ビニルモノマーと、上記その他の共重合性モノマーや重合体とを併用する場合、そ
の他の共重合性モノマーや重合体の使用量は、塩化ビニル系樹脂に付与したい性能や目的
に応じて適宜設定されれば良く、特に限定されるものではない。
【００１７】
上記塩化ビニル系樹脂の平均重合度は、特に限定されないが、小さくなると機械的物性
が低下し、大きくなると熱流動性が低下し、成形しにくくなるので、一般に４００〜１２
００が好ましく、より好ましくは５００〜１０００である。
【００１８】
尚、上記平均重合度とは、塩化ビニル単独重合体や塩化ビニル系共重合体をテトラヒド
ロフラン（ＴＨＦ）に溶解させ、濾過により不溶成分を除去した後、濾液中のＴＨＦを乾
燥除去して得た樹脂を試料とし、ＪＩＳ  Ｋ−６７２１「塩化ビニル樹脂試験方法」に準
拠して測定した平均重合度を意味する
【００１９】
又、塩化ビニル系樹脂の塩素含有率も特に限定されないが、小さいと難燃性が不十分に
なり、大きいと熱成形性が低下するので、塩素含有量は６０〜７２重量％が好ましく、よ
り好ましくは６４〜７０重量％である。
【００２０】
本発明の塩化ビニル系樹脂には、必要に応じて、塩化ビニル系樹脂成形体の製造の際に
一般に使用されている熱安定剤、安定化助剤、滑剤、加工助剤、衝撃改良剤、酸化防止剤
、光安定剤、紫外線吸収剤、顔料、充填剤、可塑剤、帯電防止剤等の配合剤が添加されて
もよい。
【００２１】
上記熱安定剤としては、塩化ビニル系樹脂成形体の製造の際に一般に使用されている熱
安定剤であれば特に限定されず、例えば、ステアリン酸鉛、二塩基性亜リン酸鉛、三塩基
性硫酸鉛等の鉛系安定剤、カルシウム−亜鉛系安定剤、バリウム−亜鉛系安定剤、バリウ
ム−カドミウム系安定剤、ジアルキル錫マレート、ジアルキル錫ビス（モノアルキルマレ
ート）、ジブチル錫マレートポリマー、ジアルキル錫ラウレート、ジアルキル錫メルカプ
ト、ジアルキル錫ビス（メルカプト脂肪酸エステル）、ジアルキル錫サルファイド、ジオ
クチル錫マレートポリマー等が挙げられる。これらは単独で用いてもよく、２種以上を併
用してもよい。
【００２２】
上記安定化助剤としては、塩化ビニル系樹脂成形体の製造の際に一般に使用されている
安定化助剤であれば特に限定されず、例えば、エポキシ化大豆油、エポキシ化アマニ豆油
、エポキシ化テトラヒドロフタレート、エポキシ化ポリブタジエン、リン酸エステル等が
挙げられる。これらは単独で用いてもよく、２種以上を併用してもよい。
【００２３】
上記滑剤としては、内部滑剤、外部滑剤等が挙げられる。
上記内部滑剤は、成形加工時の溶融樹脂の流動粘度を下げ、摩擦発熱を防止する目的で
使用される。上記内部滑剤としては、塩化ビニル系樹脂成形体の製造の際に一般に使用さ
れている内部滑剤であれば特に限定されず、例えば、ブチルステアレート、ラウリルアル
コール、ステアリルステアレート、エポキシ化大豆油、グリセリンモノステアレート、ス
テアリン酸、ビスアミド等が挙げられる。これらは単独で用いてもよく、２種以上を併用
してもよい。
【００２４】
上記外部滑剤は、成形加工時の溶融樹脂と金属面との滑り効果を上げる目的で使用され
る。上記外部滑剤としては、塩化ビニル系樹脂成形体の製造の際に一般に使用されている
外部滑剤であれば特に限定されず、例えば、モンタン酸ワックス、パラフィンワックス、
ポリオレフィンワックス、酸化ポリオレフィンワックス、エステル系ワックス等が挙げら
れる。これらは単独で用いてもよく、２種以上を併用してもよい。
【００２５】
上記加工助剤としては、塩化ビニル系樹脂成形体の製造の際に一般に使用されている加
工助剤であれば特に限定されず、例えば、重量平均分子量３万〜５００万のアルキルアク
リレート−アルキルメタクリレート共重合体、アルキルアクリレート−アルキルメタクリ
レート−スチレン共重合体等のアクリル系加工助剤が挙げられ、具体例としては、ｎ−ブ
チルアクリレート−メチルメタクリレート共重合体、２−エチルヘキシルアクリレート−
メチルメタクリレート−ブチルメタクリレート共重合体等が挙げられる。これらは単独で
用いてもよく、２種以上を併用してもよい。
【００２６】
上記衝撃改質剤としては、塩化ビニル系樹脂成形体の製造の際に一般に使用されている
衝撃改質剤であれば特に限定されず、例えば、メチルメタクリレート−ブタジエンースチ
レン共重合体（ＭＢＳ樹脂）等が挙げられる。これらは単独で用いてもよく、２種以上を
併用してもよい。
【００２７】
上記酸化防止剤としては、塩化ビニル系樹脂成形体の製造の際に一般に使用されている
酸化防止剤であれば特に限定されず、例えば、ペンタエリスリトールテトラキス［３−（
３，５−ジ−ｔｅｒｔ−ブチル−４−ヒドロキシフェニル）プロピオネート］、オクタデ
シル−３−（３，５−ジ−ｔｅｒｔ−ブチル−４−ヒドロキシフェニル）プロピオネート
、エチレンビス（オキシエチレン）ビス［３−（５−ｔｅｒｔ−ブチル−４−ヒドロキシ
−ｍ−トリル) プロピオネート］等のフェノール系抗酸化剤、硫黄系抗酸化剤、ホスファ
イト系抗酸化剤等が挙げられる。これらは単独で用いてもよく、２種以上を併用してもよ
い。
【００２８】
上記光安定剤としては、塩化ビニル系樹脂成形体の製造の際に一般に使用されている光
安定剤であれば特に限定されず、例えば、ビス（２，２，６，６−テトラメチル−４−ピ
ペリジル）セバケート、デカン二酸（２，２，６，６−テトラメチル−１（オクチルオキ
シ）−４−ピペリジニル) エステルと１，１−ジメチルエチルヒドロペルオキシドとオク
タンの反応生成物等のヒンダードアミン系光安定剤等が挙げられる。これらは単独で用い
てもよく、２種以上を併用してもよい。
【００２９】
上記紫外線吸収剤としては、塩化ビニル系樹脂成形体の製造の際に一般に使用されてい
る紫外線吸収剤であれば特に限定されず、例えば、サリチル酸エステル系、ベンゾフェノ
ン系、ベンゾトリアゾール系、シアノアクリレート系等の紫外線吸収剤が挙げられる。こ
れらは単独で用いてもよく、２種以上を併用してもよい。
【００３０】
上記顔料としては、塩化ビニル系樹脂成形体の製造の際に一般に使用されている顔料で
あれば特に限定されず、例えば、アゾ系、フタロシアニン系、スレン系、染料レーキ系等
の有機顔料、酸化物系、クロム酸モリブデン系、硫化物・セレン化物系、フェロシアン化
物系等の無機顔料等が挙げられる。これらは単独で用いてもよく、２種以上を併用しても
よい。
【００３１】
上記充填剤としては、塩化ビニル系樹脂成形体の製造の際に一般に使用されている充填
剤であれば特に限定されず、例えば、炭酸カルシウム、炭酸マグネシウム、酸化アルミニ
ウム、酸化マグネシウム、酸化チタン、水酸化マグネシウム、タルク、マイカ、クレー、
フライアッシュ等が挙げられる。これらは単独で用いてもよく、２種以上を併用してもよ
い。
【００３２】
上記可塑剤としては、塩化ビニル系樹脂成形体の製造の際に一般に使用されている充填
剤であれば特に限定されず、例えば、ジブチルフタレート、ジ−２−エチルヘキシルフタ
レート、ジ−２−エチルヘキシルアジペート等が挙げられる。これらは単独で用いてもよ
く、２種以上を併用してもよい。
【００３３】
上記帯電防止剤としては、塩化ビニル系樹脂成形体の製造の際に一般に使用されている
帯電防止剤であれば特に限定されず、例えば、カチオン系帯電防止剤、非イオン系帯電防
止剤等が挙げられる。これらは単独で用いてもよく、２種以上を併用してもよい。
【００３４】
本発明の塩化ビニル系樹脂成形体の製造方法においては、上記塩化ビニル系樹脂を押出
機で押出成形する際に、押出機に窒素ガスを０．１〜４ＭＰａの注入圧力で、塩化ビニル
系樹脂１００重量部に対し０．０５〜１．０重量部注入することを特徴とする。
【００３５】
上記窒素ガスの注入圧力は、小さくなると押出機に均一に注入できず、大きくなると塩
化ビニル系樹脂が発泡して得られた成形体の外観が悪くなるので０．１〜４ＭＰａであり
、好ましくは０．３〜３ＭＰａである。
【００３６】
上記窒素ガスの注入量は、少なくなると塩化ビニル系樹脂の滑りを向上させる効果が低
下し、得られた成形体の外観が悪くなり、多くなるとガス抜けが発生して成形安定性が低
下し、得られた成形体の外観が悪くなるので０．０５〜１．０重量部であり、好ましくは
０．０７〜０．５重量部である。
【００３７】
窒素ガスが、塩化ビニル系樹脂を押出成形する際に、外部滑剤的に働くことの証明は、
塩化ビニル系樹脂の溶融粘度特性（見かけ粘度）は、粘性流動成分と滑りによる流動成分
から構成されているので、窒素ガスにより、どちらの成分が変化するかを検討すればよい
。
【００３８】
上記粘性流動成分と滑りによる流動成分の測定方法としては、例えば、塩化ビニル系樹
脂を厚さの異なるスリットを有する金型から溶融押出し、押出時の溶融粘度特性から滑り
速度を算出する方法がある（例えば、非特許文献１参照。）。
【非特許文献１】岡本純一、石橋亮、「スリットダイを用いた硬質塩化ビニルの流動特性」日本レオロジー学会誌、１９９２年、Ｖｏｌ．２０、１７８−１８３、
【発明の効果】
【００３９】
本発明の塩化ビニル系樹脂成形体の製造方法の構成は上述の通りであり、押出機で塩化
ビニル系樹脂を押出成形する際に、押出機に窒素ガスを０．１〜４ＭＰａの注入圧力で、
塩化ビニル系樹脂１００重量部に対し０．０５〜１．０重量部注入するのであるから窒素
ガスは、塩化ビニル系樹脂溶融体に外部滑剤的な作用をし、少量の外部滑剤を添加するだ
けで、成形安定性が優れ、塩化ビニル系樹脂の優れた性質を低下することなく、外観に優
れた塩化ビニル系樹脂成形体が安価に得られる。従って、建築部材、管工機材、住宅資材
等の製造方法として好適に使用される。
【発明を実施するための最良の形態】
【００４０】
次に、本発明の塩化ビニル系樹脂成形体の製造方法を図面を参照して説明する。図１は
塩化ビニル系樹脂成形体の製造方法で使用する押出装置の一例を示す説明図である。
【００４１】
図中１は押出機であり、バレル１１内に周動可能にスクリュウ１２が設置され、バレル
１１の後方端部付近に塩化ビニル系樹脂を供給するためのホッパー１３が設置され、バレ
ル１１の中間部にベント注入口１４が設置されている。
【００４２】
ベント注入口１４は、配管４１により、ニードルバルブ４３及び減圧弁４２を介して窒
素ガスボンベ４に接続されている。窒素ガスボンベ４中の窒素ガスは、ニードルバルブ４
３及び減圧弁４２により圧力を調整してバレル１１内に供給するようになされている。又
、ベント注入口１４は逆止弁構造になっており、バレル１１内に注入された窒素ガスが配
管４１に戻らないようになされている。
【００４３】
図中２は金型であり、バレル１１の吐出口に接続されており、金型２には冷却装置３が
接続され、金型２で成形された成形体が冷却されるようになされている。バレル１１及び
金型２には温度制御装置が設置され、所定温度に制御できるようになされてる。
【００４４】
塩化ビニル系樹脂成形体を製造するには、ホッパー１３からバレル１１内に塩化ビニル
樹脂を供給し、加熱すると共にスクリュウ１２で混練し、溶融した塩化ビニル系樹脂にベ
ント注入口１４から窒素ガスを供給し、更に、混練して金型３から押出賦形し、冷却装置
３で冷却固化する。
【００４５】
尚、ベント注入口１４から供給された窒素ガスが抜けないように、バレル１１の上流側
は粉体シ−ルされているのが好ましく、下流側は溶融した塩化ビニル系樹脂でシールでき
るように設定しておくのが好ましい。又、窒素ガスががホッパー１３から抜けないように
、スクリュウ１２は逆方向フライト構造を有しているのが好ましい。
【００４６】
以下に、実施例および比較例を示すことにより、本発明を具体的に説明する。尚、本発
明は下記実施例のみに限定されるものではない。
【００４７】
（実施例１）
塩化ビニル樹脂（平均重合度：１, ０００  徳山積水工業社製、商品名「ＴＳ−１００
０Ｒ」）１００重量部、ジオクチル錫メルカプト（三共有機合成社製、商品名「ＯＮＺ−
１４２Ｆ」）３．０重量部、酸化ポリエチレンワックス（三井化学社製、商品名「Ｈｉｗ
ａｘ２２０ＭＰ」）０．５重量部、アクリル系加工助剤（三菱レイヨン社製、商品名「メ
タブレンＰ−５３０Ａ」）２．０重量部、エステル系ワックス（コグニスジャパン社製、
商品名「ＶＰＮ９６３」）０．７重量部、炭酸カルシウム（白石工業社製、商品名「白艶
華ＣＣＲ」）３重量部及び顔料０．５重量部をヘンシェルミキサーに供給し混合して塩化
ビニル系樹脂組成物を得た。
【００４８】
得られた塩化ビニル系樹脂組成物を、図１に示した２軸押出機（プラスチック工学研究
所製、商品名「ＢＴ−５０」）に供給し、押出機出口での塩化ビニル系樹脂組成物（樹脂
溶融体）温度が１８７℃になるようバレル温度を調整した後、窒素ガスをボンベから注入
圧力４ＭＰａで１１２ｇ／ｈｏｕｒ（塩化ビニル系樹脂組成物１００重量部に対し０．７
重量部）供給し、スクリュ回転数３２ｒｐｍ、押出量１６ｋｇ／ｈｏｕｒで、押出機に取
り付けた異クリアランス金型から押出成形を行った（成形条件1 ）。
【００４９】
尚、異クリアランス金型は、幅４０ｍｍ、クリアランスが２．２ｍｍ、２．０ｍｍ及び
１．８ｍｍの３種類の異なる吐出口を有していた。
各クリアランス毎の樹脂の吐出量を測定し、全体の吐出量に占める割合を算出して表１
に示した。又、金型の各クリアランスの金型出口から３０ｍｍの位置に取り付けた樹脂圧
力計で樹脂圧力を測定した。
【００５０】
続いて、押出機出口での樹脂温度はそのままで、窒素ガスをボンベから注入圧力４ＭＰ
ａで１０８ｇ／ｈｏｕｒ（塩化ビニル系樹脂組成物１００重量部に対し０．９重量部）供
給し、スクリュ回転数３２ｒｐｍ、押出量を１２ｋｇ／ｈｏｕｒとなるよう設定して同様
に押出成形を行った（成形条件2 ）。
【００５１】
各クリアランス毎の樹脂の吐出量を測定し、全体の吐出量に占める割合を算出して表１
に示した。又、金型の各クリアランスの金型出口から３０ｍｍの位置に取り付けた樹脂圧
力計で樹脂圧力を測定した。
【００５２】
得られた、各クリアランスからの吐出量と樹脂圧力から、以下の方法で滑り速度と粘性
流動成分のせん断粘度を算出した。
【００５３】
各押出量での見かけのせん断速度を下記式（１）に従い計算した。
γａ＝６Ｑ／ＷＨ2     （１）
γａ：見かけのせん断速度
Ｑ：体積流量
Ｗ：スリット幅
Ｈ：スリット厚み
【００５４】
又、金型出口での圧力を０ｋｇｆ／ｃｍ2 として、測定した樹脂圧力から下記式（２）
に従いせん断応力を算出した。
τａ＝ΔＰＨ／２Ｌ    （２）
τａ：壁でのせん断応力
ΔＰ：2 点間の壁圧力差
Ｌ：2 点間の距離
Ｈ：スリット厚み
【００５５】
上記見かけのせん断速度及びせん断応力を両対数グラフにプロットし、それぞれの対数
値を最小２乗法で１次直線に近似した。
【００５６】
このようにして得られた、各厚みのスリットでの１次近似直線から、せん断応力が一定
の時のせん断速度をスリットの厚みの逆数に対してプロットした。そして、この時得られ
た直線の傾きが6 ×（滑り速度）であり、Ｙ軸との切片（Ｈが無限大の時のせん断速度）
が滑りのない粘性流動成分のせん断速度となる。このようにして得られた線図より、せん
断応力の代表値０．５、１．０、２．０及び３．０（Ｐａ／１０5 ）における滑り速度の
値を読み取り、表１に示した。
【００５７】
又，せん断粘度を粘性流動成分のせん断速度に対してプロットした溶融粘度特性カーブ
を下記式（３）で近似したときに、この式（３）中のＢの値を読み取り、表１に示した。
Ｙ＝Ａ・ＸB           （３）
Ｙ：せん断粘度（Ｐａ・ｓ）
Ｘ：せん断速度（ｓ-1）
Ａ：せん断速度が１ｓ-1のときのせん断粘度
Ｂ：せん断速度変化に対する粘度変化の度合いを表す係数
【００５８】
（比較例１）
窒素ガスを供給しない以外は実施例１で行ったと同様にして塩化ビニル系樹脂組成物を
異クリアランス金型から押出成形を行い、各クリアランス毎の樹脂の吐出量と樹脂圧力を
測定し、滑り速度とＢの値を読み取って表１に示した。
【００５９】
【表１】
2005119087.tif 000003
【００６０】
表１から明らかなように、窒素ガスの注入により金型の流動バランスはほとんど変化し
ないが、滑り速度は、窒素ガスによって約７倍増加している。しかし、粘性流動成分のせ
ん断速度変化の度合いを表すＢは殆ど変化していないことから、窒素ガスが外部滑剤的に
作用し、滑り性を塩化ビニル系樹脂溶融体に付与していることがわかる。
【００６１】
（実施例２〜５、比較例２〜５））
表２に示した所定量の塩化ビニル樹脂（平均重合度：１, ０００  徳山積水工業社製、
商品名「ＴＳ−１０００Ｒ」）、ジオクチル錫メルカプト（三共有機合成社製、商品名「
ＯＮＺ−１４２Ｆ」）、酸化ポリエチレンワックス（三井化学社製、商品名「Ｈｉｗａｘ
２２０ＭＰ」）、アクリル系加工助剤（三菱レイヨン社製、商品名「メタブレンＰ−５３
０Ａ」）、エステル系ワックス（コグニスジャパン社製、商品名「ＶＰＮ９６３」）、炭
酸カルシウム（白石工業社製、商品名「白艶華ＣＣＲ」）及び顔料をヘンシェルミキサー
に供給し混合して塩化ビニル系樹脂組成物を得た。
【００６２】
得られた塩化ビニル系樹脂組成物を、図１に示した２軸押出機（プラスチック工学研究
所製、商品名「ＢＴ−５０」）に供給し、押出機出口での塩化ビニル系樹脂組成物（樹脂
溶融体）温度が１８７℃になるようバレル温度を調整した後、窒素ガスをボンベから表２
に示した所定の注入圧力で所定量注入し、スクリュ回転数３２ｒｐｍ、押出量１５ｋｇ／
ｈｏｕｒで、押出機に取り付けた角樋用金型から押出成形を行った。尚、押出機のバレル
先端の樹脂圧力を測定し、表２に示した。
【００６３】
得られた角樋の引張強度、発泡倍率、外観を測定し、結果を表２に示した。又、押出時
の金型出口における樹脂の流動状態を観察し、結果を表２に示した。引張強度及び発泡倍
率の測定方法並びに外観及び流動状態の評価方法は下記の通りである。
【００６４】
（１）引張強度
得られた角樋から切り出したサンプルをダンベル形状に切削し、ＪＩＳ  Ｋ７１１３に
準拠して測定した。
【００６５】
（２）発泡倍率
得られた角樋から切り出したサンプルの比重を水置換式比重計で測定し、下記式によっ
てサンプルの発泡倍率を算出した。
発泡倍率＝ガスを注入しない場合の成形体の比重／ガスを注入した場合の成形体の比重
【００６６】
（３）外観
目視により、得られた角樋を観察し、やけや発泡のないものを○とし、やけ及び発泡の
あるものはその状態を示した。
【００６７】
（４）流動状態および成形体外観
目視により、金型出口からの流動状態を観察し、偏流のないものを○とし、偏流のある
ものを×とした。
【００６８】
【表２】
2005119087.tif 000004
【００６９】
表２から明らかなように、実施例２〜５の場合、外部滑剤（高分子複合エステル）を減
量した塩化ビニル系樹脂組成物においても、窒素ガスを注入することにより、外部滑剤が
多く添加された比較例２と同様に樹脂圧力が小さく、金型出口からの流動状態がよく、機
械的強度が優れ、外観に優れた塩化ビニル系樹脂成形体を得ることができる。
【００７０】
比較例３及び４の場合は、外部滑剤が減量されているために、樹脂圧力が上昇し、金型
出口からの流動状態における偏流が発生し、成形体表面にやけが生じることがわかる。又
、比較例５のように、窒素ガスの注入圧力が高くなり、注入量が多くなると、成形体が発
泡してしまうため、物性の低下や外観が発泡してしまうことがわかる。
【図面の簡単な説明】
【００７１】
【図１】本発明の塩化ビニル系樹脂成形体の製造方法で使用する押出装置の一例を示す説明図である。
【符号の説明】
【００７２】
１    押出機
１１  バレル
１２  スクリュウ
１３  ホッパー
１４  ベント注入口
２    金型
３    冷却装置
４    ガスボンベ
４１  配管
４２  減圧弁
４３  ニードルバルブ
【図１】
2005119087.tif 000005